СПОСОБ ПОЛУЧЕНИЯ ВЫСОКОПРОЧНОГО КАТАЛИЗАТОРА ДЛЯ ДЕСУЛЬФУРИЗАЦИИ ГАЗОВ

2
1. Способ получения каталитически активного абсорбера для десульфуризации углеводородных потоков, включающий приготовление смеси из термически разложимого источника меди, термически разложимого источника молибдена, оксида цинка и воды, нагревание до температуры разложения источников меди и молибдена с получением оксида цинка, насыщенного соединениями меди и молибдена; кальцинирование оксида цинка, насыщенного соединениями меди и молибдена, с получением каталитически активного адсорбента; характеризующийся тем, что в качестве оксида цинка используют оксид цинка с удельной площадью поверхности более 20 м/г и средним размером частиц D50 в диапазоне 7-60 мкм.
2. Способ по п.1, характеризующийся тем, что источники меди и молибдена разлагают обработкой смеси паром.
3. Способ по п.1, характеризующийся тем, что оксид цинка, насыщенный соединениями меди и молибдена, формуют в тела определенной формы.
4. Способ по п.3, характеризующийся тем, что к оксиду цинка, насыщенному соединениями меди и молибдена, перед формованием добавляют связующее вещество.
5. Способ по п.4, характеризующийся тем, что в качестве связующего вещества используют цемент.
6. Способ по п.5, характеризующийся тем, что после формования цемент отверждают паровой обработкой формованного тела.
7. Способ по одному из предыдущих пунктов, характеризующийся тем, что pH смеси регулируют в диапазоне 7-11.
8. Способ по одному из предыдущих пунктов, характеризующийся тем, что процесс ведут без добавления гидрокарбоната аммония к смеси.
9. Способ по одному из предыдущих пунктов, характеризующийся тем, что смесь готовят при температуре ниже 50°C.
10. Способ по одному из предыдущих пунктов, характеризующийся тем, что смесь готовят из предварительно полученных водного раствора термически разложимого источника меди и водного раствора термически разложимого источника молибдена, причем объем растворов источников меди и молибдена соответствует объему пор оксида цинка.